(57)【要約】【課題】本発明は、高い引裂き強さを有する風をはらむスポーツ用具用布帛材料を提供する。【解決手段】基布を含む風をはらむスポーツ用具用布帛材料において、該基布の少なくとも一部をポリエチレンナフタレート繊維により構成する。【選択図】なし【特許請求の範囲】
【請求項１】
基布を含むスポーツ用具用布帛材料であって、該基布の少なくとも一部がポリエチレンナフタレート繊維により構成されていることを特徴とする、風をはらむスポーツ用具用布帛材料。
【請求項２】
前記基布が、主構成糸条と、基布補強用太繊度糸条とからなり、前記太繊度糸条の繊度は、前記主構成糸条の繊度の２〜５倍である、請求項１記載の風をはらむスポーツ用具用布帛材料。
【請求項３】
前記基布補強用太繊度糸条がポリエチレンナフタレート繊維により構成されている、請求項２記載の風をはらむスポーツ用具用布帛材料。
【発明の詳細な説明】
【技術分野】
【０００１】
本発明は、風をはらむスポーツ用具用布帛材料に関するものであり、さらに詳しくは、高強力、高モジュラス、高引裂き強さを有する基布を含み、カイトサーフィン、パラグライダー、ハングライダー、ヨットセール、スピンネーカー等のような風をはらむスポーツ用具に好適な布帛材料に関するものである。
【背景技術】
【０００２】
近年、カイトとサーフィンを組み合わせたガイドサーフィンの競技人口が増大しており、カイトサーフィン用布帛材料の需要も増えている。この布帛材料としてポリエステル繊維織物に樹脂加工を施した布帛材料（特許文献１など）が使用されているが、突風が吹いた時に裂けてしまう、あるいは砂浜などの地面に激突した際に裂けてしまう恐れがあり、より高い引裂き強さを有する布帛材料が求められている。
【特許文献１】特許第２６５３９１９号公報
【発明の開示】
【発明が解決しようとする課題】
【０００３】
本発明は、高い引裂き強さを有する風をはらむスポーツ用具用布帛材料を提供することを目的とする。
【課題を解決するための手段】
【０００４】
本発明者が検討した結果、特定の繊維を用いたスポーツ用具用布帛材料では、前記の引裂きの強さが格段に向上することを見出した。かくして本発明によれば、基布の少なくとも一部がポリエチレンナフタレート繊維より構成されていることを特徴とする風をはらむスポーツ用具用布帛材料が提供される。
【発明の効果】
【０００５】
本発明によれば、高い引裂き強さを有する風をはらむスポーツ用具用布帛材料を提供することができ、該布帛材料からは突風が吹いたときや、あるいは砂浜などの地面に激突したときの裂け難いスポーツ用具を製造することができる。
【発明を実施するための最良の形態】
【０００６】
本発明の風をはらむスポーツ用具用布帛材料は、基布を含むスポーツ用具用布帛材料である。本発明においては、該基布の少なくとも一部がポリエチレンナフタレート繊維により構成されているが肝要である。
【０００７】
すなわち、本発明においては、基布が全てポリエチレンナフタレート繊維からなる必要はなく、基布の一部が該繊維により構成されていればよく、これにより引裂き強度が格段に改善された、風をはらむスポーツ用具用布帛材料が得られることを見出した。その他の糸については特に限定はされず、ポリエチレンテレフタレート繊維、ポリトリメチレンテレフタレート繊維、ポリブチレンテレフタレート繊維などのポリエステル系繊維、ナイロン６、ナイロン６６などのポリアミド系繊維、ポリエチレン繊維などのポリオレフィン系繊維、アラミド系繊維などであってもよいが、特にポリエチレンテレフタレート繊維が望ましい。また、基布全体に対するポリエチレンナフタレート繊維の混率も特に限定されないが、３重量％以上が望ましい。
【０００８】
ここで、ポリエチレンナフタレート繊維とは、ポリエチレン−２，６−ナフタレート（ＰＥＮ）に代表されるポリエチレンナフタレートポリマーを通常の紡糸延伸法に供することにより得られた繊維であり、該ポリエチレンナフタレートは、エチレン−２，６−ナフタレート単位を９０モル％以上含んでいればよく、１０モル％以下の割合で適当な第３成分を含む重合体であっても差し支えない。
【０００９】
一般に、ポリエチレン−２，６−ナフタレートは、ナフタレン−２，６−ジカルボン酸またはそのエステル形成性誘導体を触媒の存在下適当な反応条件のもとにエチレングリコールと縮重合せしめることにより合成することができる。この際、ポリエチレン−２、６−ナフタレートの重合完結前に、１種または２種以上の第３成分を添加すれば、共重合体が合成される。
【００１０】
適当な第３成分としては、２個のエステル形成性官能基を有する化合物；例えばコハク酸、アジピン酸、セバシン酸、ダイマー酸などの脂肪族ジカルポン酸；ヘキサヒドロテレフタル酸などの脂一族ジカルポン酸；フタル酸、イソフタル酸、ナフタレン−２，７−ジカルポン酸、ジフェニルジカルポン酸などの芳香族ジカルボン酸；ジフェニルエーテルジカルポン酸、ジフェニルスルホンジカルポン酸、ジフェノキシエタンジカルボン酸、３，５−ジカルポキシベンゼンスルホン酸ナトリウムなどのジカルポン酸；グリコール酸、ｐ−オキシ安息香酸ｐ−オキシエトキシ安息香酸などのオキシカルポン酸；トリメチレングリコール、ジエチレングリコール、テトラメチレングリコール、ヘキサメチレングリコール、ネオペンチレングリコール、ｐ−キシリレングリコール、１，４−シクロヘキサンジメタノール、ビスフェノールＡ、ｐ，ｐ’−ジヒドロキシジフェニルスルホン、１，４−ピス（β−ヒドロキシエトキシ）ベンゼン、２，２−ピス（ｐ−β−ヒドロキシエトキシフェニル）プロパンなどが挙げられる。
上記ポリエチレンナフタレート中には、二酸化チタンなどの艶消剤やリン酸、亜リン酸およびそれらのエステルなどの安定剤が含まれていてよいことはいうまでもない。
【００１１】
また、ポリエチレンナフタレートの固有粘度は、０．６５ｄＬ／ｇ以上、特に０．７〜１．０ｄＬ／ｇの範囲であることが好ましい。ここでいう固有粘度は、ポリマーあるいは延伸前の未延伸糸をフェノールとオルトジクロロベンゼンとの混合溶媒に（容量比６：４）に溶解し、３５℃で測定した粘度から求めた値である。固有粘度が０．６５ｄＬ／ｇ未満では、本発明の基布用繊維として要求される高強度、高タフネスな糸質の繊維を得難くなる。一方、１．０ｄＬ／ｇを超える場合には、紡糸工程が不良となりやすく、実用上望ましくない。
【００１２】
ポリエチレンナフタレート繊維の形態については、マルチフィラメント、短繊維いずれでもよく、また該短繊維を含んだ紡績糸であってもよい。好ましい形態は、強度が比較的に高いマルチフィラメントある。
【００１３】
また、該繊維の横断面の形状は、中実、中空断面いずれであってもよく、また円形、異形のいずれであってもよい。なかでも、中空部を有する繊維、特に中空率が２０〜５０％の中空繊維は、該基布構成繊維の５０重量％以上を占めるとき、得られる風をはらむスポーツ用具用布帛材料は優れた軽量性を示すだけでなく、皺が発生し難いので、皺に応力が集中することによる樹脂層の疲労劣化・亀裂発生が抑制され、使用耐久性が向上するので好ましい。
【００１４】
さらに、ポリエチレンナフタレート繊維の繊度は、風をはらむスポーツ用具用布帛材料とした際の強力や基布を製造する過程における取扱性などの観点から、単繊維繊度は、１〜２５デシテックスの範囲が好ましく、特に２〜１５デシテックスの範囲が好ましい。また、該単繊維繊度と同様な理由から、ポリエチレンナフタレート繊維がマルチフィラメントまたは紡績糸の場合における総繊度は、３０〜２５００デシテックス、特に５０〜１５００デシテックスの範囲が好ましい。
【００１５】
次に基布の形態は、織物、編物、不織布など任意のものが採用できるが、経方向、緯方向のバランスがよい基布は織物、特に平織物である。
本発明においては、前記基布は、主構成糸条と、基布補強用太繊度糸条とからなり、前記太繊度糸条の繊度は、前記主構成糸条の繊度の２〜５倍であることが好ましい。
【００１６】
前記太繊度糸条は、前記主構成糸条を２から５本合糸、あるいは合撚したものであってもよい。このような太繊度糸条は、基布の補強材として用いられ、基布の変形や破断、引裂きに対して、著しい抵抗効果を示すものである。
【００１７】
前記太繊度糸条の繊度が、主構成糸条の２倍未満である場合、当該太繊度糸条の補強効果が不十分になり、またそれが５倍よりも大きくなると、当該太繊度糸条の補強効果は高くなるが、得られる基布の柔軟性を低下させる傾向がある。
【００１８】
さらに、本発明においては、前記太繊度糸条がポリエチレンナフタレート繊維により構成されていることが好ましい。例えば、請求項２記載の基布の太繊度糸条がポリエチレンナフタレート繊維であれば、それ以外の部分はポリエチレンナフタレート繊維以外の繊維であっても本発明の効果を十分に発現することができる。
【００１９】
また、基布の目付けは、基布の強力を維持する面からは１０ｇ／ｍ２以上が好ましく、一方基布の柔軟性を維持する面からは１５０ｇ／ｍ２以下が好ましい。基布の目付は、さらに好ましくは、２０〜５０ｇ／ｍ２である。
【００２０】
次に、通気度を低くするため、および寸法安定性を向上させるために、基布に樹脂を被覆することが好ましい。基布を被覆させる樹脂としてはポリウレタン樹脂、シリコーン樹脂、およびポリ塩化ビニル樹脂など公知の樹脂を任意に使用することができるが、いずれも柔軟性、耐久性に優れたものから選ばれることが好ましい。
【００２１】
次に、前述した基布に樹脂を被覆する方法について説明する。本発明の風をはらむスポーツ用具用布帛材料は、前述のポリエチレンナフタレート繊維からなる基布に、上述の樹脂を積層、含浸等して被覆することにより得ることができる。この積層や含浸の方法については、斯界で周知の手段を採用すればよく、例えば、基布の表面にポリウレタン樹脂などを塗工する方法が好ましい。
基布に対する樹脂の付与量は、柔軟性の面から５０ｇ／ｍ２以下が好ましく、また防水性の面から２ｇ／ｍ２以上が好ましい。さらに好ましくは、５〜２０ｇ／ｍ２である。
【００２２】
こうして得られた布帛材料の引裂き強さは２．０ｋｇ以上（シングルタング法により測定）以上であることが望ましく、２．０ｋｇ未満の場合には、当該布帛材料から作られたスポーツ用具、例えばカイトサーフィンにおいては、風をはらんで高い風圧を受けたときに、引裂かれる危険性が高くなる。
【実施例】
【００２３】
以下、実施例により本発明をさらに詳細に説明するが、本発明はこれらにより何ら限定されるものではない。なお、実施例中における各特性値は下記測定方法にしたがった。
（１）引裂き強さ
ＪＩＳ  Ｌ−１０９６シングルタング法により測定した。
（２）通気性
ＪＩＳ  Ｌ−１０９６−７９−６．２７通気性Ａ法に準拠し、フラジール型通気量測定器を用いて測定した。
【００２４】
［実施例１］
帝人テクノプロダクツ（株）製のポリエチレンナフタレートマルチフィラメント（ＰＥＮ）「テオネックス」４４デシテックス、２０フィラメントを経緯共に使用した平織物（密度１１０本／インチ、目付４０ｇ／ｍ２）を作成した。得られた織物生機に常法より精錬、プリセット、および染色工程を施し、次に、所定条件により熱処理を施した。得られた織物にポリウレタン系樹脂を１０ｇ／ｍ２の塗布量でコーティングして目付５０ｇ／ｍ２の織物布帛材料を得た。この布帛材料の通気性はいずれも０．０２ｃｍ３／ｃｍ２／秒以下であった。
【００２５】
［実施例２］
平繊物を、単位組織が、経、緯ともに、前記４４デシテックス、２０フィラメントのポリエチレンナフタレートマルチフィラメント（主構成糸条）を１８本の配列し、次に上記４４デシテックス、２０フィラメントのポリエチレンナフタレートマルチフィラメントを３本の合糸して得られた１本の太い糸条（基布補強用糸条）を配列したものであり、該単位組織を順次繰り返す織物とした以外は、実施例１と同様に行った。
【００２６】
［実施例３］
主構成糸条を、帝人テクノプロダクツ（株）製のポリエチレンテレフタレートマルチフィラメント（ＰＥＴ）「テトロン」４４デシテックス、２０フィラメントに変更した以外は実施例２と同様に行った。結果を表１に示す。
【００２７】
［比較例１］
ポリエチレンナフタレートマルチフィラメント（ＰＥＮ）を、帝人テクノプロダクツ（株）製のポリエチレンテレフタレートマルチフィラメント（ＰＥＴ）「テトロン」（４４デシテックス、２０フィラメント）に変更した以外は、実施例１と同様に行った。結果を表１に示す。
【００２８】
［比較例２］
主構成糸条を帝人テクノプロダクツ（株）製のポリエチレンテレフタレートマルチフィラメント（ＰＥＴ）「テトロン」（４４デシテックス、２０フィラメント）に、基布補強用糸条を帝人テクノプロダクツ（株）製のポリエチレンテレフタレートマルチフィラメント（ＰＥＴ）「テトロン」（４４デシテックス、２０フィラメント）を３本の合糸して得られた１本の太い糸条にそれぞれ変更した以外は実施例２と同様に行った。結果を表１に示す。
【００２９】
【表１】
2008184724.tif 000002
【産業上の利用可能性】
【００３０】
本発明によれば、高い引裂き強さを有する風をはらむスポーツ用具用布帛材料を提供することができる。このため、該布帛材料は、カイトサーフィン、パラグライダー、ハングライダー、ヨットセール、スピンネーカー等のような風をはらむスポーツ用具に好適に用いることができる。